(57)【要約】      （修正有）【課題】工程通過性が良好であり、薄地でありながら赤外線及び紫外線を遮蔽することができるポリエステル編物を提供する。【解決手段】芯部及び鞘部からなる芯鞘型ポリエステル複合繊維からなる糸条を含む編物であって、前記芯部が金属酸化物微粒子を５〜２０質量％含有し、前記編物の７００〜１４００ｎｍの波長領域における反射率ａ（％）及び透過率ｂ（％）がａ−ｂ＞３０を満たし、前記編物の紫外線防止指数（ＵＰＦ）が２０以上であり、前記編物の目付が１３０ｇ／ｍ２以下であることを特徴とするポリエステル編物。【選択図】なし【特許請求の範囲】
【請求項１】
芯部及び鞘部からなる芯鞘型ポリエステル複合繊維からなる糸条を含む編物であって、
前記芯部が金属酸化物微粒子を５〜２０質量％含有し、
前記編物の７００〜１４００ｎｍの波長領域における反射率ａ（％）及び透過率ｂ（％）がａ−ｂ＞３０を満たし、
前記編物の紫外線防止指数（ＵＰＦ）が２０以上であり、
前記編物の目付が１３０ｇ／ｍ２以下であることを特徴とするポリエステル編物。
【請求項２】
前記芯鞘型ポリエステル複合繊維の単糸繊度が２ｄｔｅｘ以下であることを特徴とする請求項１に記載のポリエステル編物。
【請求項３】
前記芯鞘型ポリエステル複合繊維の芯部と鞘部の質量比率（芯部／鞘部）が５０／５０〜９０／１０であることを特徴とする請求項１又は２に記載のポリエステル編物。
【請求項４】
前記芯鞘型ポリエステル複合繊維からなる糸条が仮撚加工糸であることを特徴とする請求項１〜３いずれか１項に記載のポリエステル編物。
【請求項５】
前記芯鞘型ポリエステル複合繊維からなる糸条の混用率が５０質量％であることを特徴とする請求項１〜４いずれか１項に記載のポリエステル編物。
【発明の詳細な説明】
【技術分野】
【０００１】
本発明はポリエステル編物に関するものであり、詳しくは、薄地でありながら赤外線及び紫外線を遮蔽することができるポリエステル編物に関する。
【背景技術】
【０００２】
地上に到達する太陽光の波長領域は紫外線領域から赤外線領域まで広範な領域にわたる。そして、地上に到達する太陽光の全エネルギー量のうち、赤外線のエネルギー量が占める比率は約４２％である。該赤外線は、物質に吸収されやすく、かつ、物質に吸収されると物質を構成する分子の熱振動を励起し物質の温度を上昇させる効果が高く、「熱線」とも呼ばれている。
【０００３】
昨今、温室効果ガスの増大による地球温暖化が危惧されており、地球規模での環境変化に警鐘が鳴らされている。そのため、温室効果ガスを削減させるべく、省エネルギー化を含む様々な取り組みがおこなわれている。
【０００４】
省エネルギー化に貢献する取り組みの一環として、異常気象等と呼ばれる高気温が続く夏場において赤外線による衣服内の温度上昇を防ぐべく、様々な衣服の開発がおこなわれている。また、紫外線についても、オゾンホールの増大により地上に到達する線量が年々増大しその人体に対する悪影響が指摘されることから、該紫外線から肌を保護することのできる衣服の開発もおこなわれている。このように、赤外線及び紫外線を遮蔽する機能を衣服に持たせるべく、該衣服を構成する素材の高付加価値化が図られている。
【０００５】
赤外線を遮蔽する素材として、チタン酸化物又はニッケル等の金属薄膜を、繊維や生地の表面にスパッタリングや蒸着などの方法を用いてコーティングさせた素材が知られている。しかし、該素材は、繊維や生地の風合いが損なわれるばかりでなく、洗濯や磨耗による耐久性が低いため赤外線を遮蔽する機能の維持が難しいことから、一般衣料として実使用に耐えることのできる製品の実用化はされていない。
【０００６】
また、赤外線や紫外線を遮蔽する繊維として、チタン酸アルカリ金属、チタン酸アルカリ土類金属などのセラミックス微粒子を含有した繊維が知られている（例えば、特許文献１及び２参照。）。しかし、該繊維は赤外線及び紫外線を遮蔽する機能の維持は可能であるが、該セラミックス微粒子が繊維表面に露出する場合があり、繊維化する際のトラブルや糸条ガイドローラーとの接触時に起こる磨耗の問題が解決できず、製糸工程及び製編工程における工程通過性の問題が残されていた。
【先行技術文献】
【特許文献】
【０００７】
【特許文献１】特開平３−２１３５３６号公報
【特許文献２】特開平５−５９６０７号公報
【発明の概要】
【発明が解決しようとする課題】
【０００８】
本発明は、上記の問題を解決し、編物を構成する糸条の製糸工程及び該編物を編成する製編工程での通過性が良好であり、薄地でありながら赤外線及び紫外線を遮蔽することができるポリエステル編物を提供することを課題とするものである。
【課題を解決するための手段】
【０００９】
本発明者は、上記問題を解決するために鋭意検討をおこなった結果、本発明に到達した。すなわち、本発明の要旨は下記（１）〜（５）の通りである。
【００１０】
（１）芯部及び鞘部からなる芯鞘型ポリエステル複合繊維からなる糸条を含む編物であって、前記芯部が金属酸化物微粒子を５〜２０質量％含有し、前記編物の７００〜１４００ｎｍの波長領域における反射率ａ（％）及び透過率ｂ（％）がａ−ｂ＞３０を満たし、前記編物の紫外線防止指数（ＵＰＦ）が２０以上であり、前記編物の目付が１３０ｇ／ｍ２以下であることを特徴とするポリエステル編物。
（２）前記芯鞘型ポリエステル複合繊維の単糸繊度が２ｄｔｅｘ以下であることを特徴とする上記（１）に記載のポリエステル編物。
（３）前記芯鞘型ポリエステル複合繊維の芯部と鞘部の質量比率（芯部／鞘部）が５０／５０〜９０／１０であることを特徴とする上記（１）又は（２）に記載のポリエステル編物。
（４）前記芯鞘型ポリエステル複合繊維からなる糸条が仮撚加工糸であることを特徴とする上記（１）〜（３）いずれかに記載のポリエステル編物。
（５）前記芯鞘型ポリエステル複合繊維からなる糸条の混用率が５０質量％であることを特徴とする上記（１）〜（４）いずれかに記載のポリエステル編物。
【発明の効果】
【００１１】
本発明によれば、編物を構成する繊維の製糸工程及び該編物を編成する製編工程での通過性が良好であって、かつ、薄地でありながら赤外線及び紫外線を遮蔽することができるポリエステル編物を得ることができる。そして、該編物はインナーウエア、肌着、スポーツウエア等などに好ましく用いることができる。
【発明を実施するための形態】
【００１２】
以下、本発明について詳細に説明する。
【００１３】
本発明のポリエステル編物は、芯部及び鞘部からなる芯鞘型ポリエステル複合繊維からなる糸条を含む。
【００１４】
上記芯鞘型ポリエステル複合繊維の芯部及び鞘部を構成するポリエステルとは、多塩基酸と多価アルコールからなるものである。例えば、多塩基酸としてテレフタル酸、多価アルコールとしてエチレングリコールからなるポリエチレンテレフタレート（以下、ＰＥＴと略する。）のほか、ポリブチレンテレフタレート、ポリプロピレンテレフタレート、ポリ乳酸などが挙げられ、中でもエチレンテレフタレート単位が全繰り返し単位中９５モル％以上であるＰＥＴとすることが好ましい。前記ポリエステルは、多塩基酸、多価アルコールまたは多塩基酸及び多価アルコールの両方について２種類以上用いた共重合ポリエステルとしてもよい。そして、芯部及び鞘部には、上記ポリエステルにおいて種類の異なるポリエステルを配することができる。
【００１５】
本発明において、芯鞘型ポリエステル複合繊維の芯部は、金属酸化物微粒子を５〜２０質量％含有することが必要であり、５〜１０質量％含有することが好ましい。
【００１６】
本発明に用いる芯鞘型ポリエステル複合繊維の芯部が金属酸化物微粒子を５〜２０質量％含有することにより、本発明のポリエステル編物は赤外線及び紫外線の遮蔽効果が優れたものとなる。金属酸化物微粒子の含有率が５質量％未満であると、得られる芯鞘型ポリエステル複合繊維からなる糸条を含む編物は、赤外線及び紫外線の遮蔽効果が十分に得られないものとなる。該含有率が２０質量％を超えるものであると、芯鞘型ポリエステル複合繊維からなる糸条を紡糸する時の濾過圧上昇が大きく、単糸切れ、飛び込み等の欠点を誘発する等、製糸性が著しく悪化する。また、得られる芯鞘型ポリエステル複合繊維からなる糸条の強度も低下し、実用的ではない。該含有率が５〜１０質量％であると、赤外線及び紫外線の遮蔽効果と製糸性を容易に両立できる点で好ましい。
【００１７】
本発明において、芯鞘型ポリエステル複合繊維の鞘部は、金属酸化物の含有率が０．５質量％以下であることが好ましく、０．４〜０．５質量％であることがより好ましい。
【００１８】
前記含有率が０．５質量％以下であることにより、芯鞘型ポリエステル複合繊維からなる糸条は、製糸工程や製編工程における工程通過性が特に良好なものとなるので好ましい。また、該含有率を０．４〜０．５質量％とすれば、芯鞘型ポリエステル複合繊維からなる糸条の工程通過性を良好なものとしつつ、該糸条を含むポリエステル編物を衣服とした場合に透け防止効果が発現されやすくなる点で好ましい。
【００１９】
本発明において、芯鞘型ポリエステル複合繊維の芯部及び鞘部に含有される金属酸化物微粒子として、酸化チタン、酸化亜鉛、酸化アルミニウム又は酸化ジルコニウムからなる微粒子が挙げられる。これらは、芯部及び鞘部を構成するポリエステルに練り込まれても化学的に安定であることから好ましい。中でも、汎用性、コストの点から酸化チタン微粒子が好ましい。
【００２０】
前記金属酸化物微粒子は、平均一次粒径が１μｍ以下であることが好ましく、最大一次粒径が５μｍ以下であることが好ましい。ここで、前記平均一次粒径は、金属酸化物微粒子を水などの媒体に分散させた後、レーザー回折粒度分布測定装置により得られた粒度分布から求められたメジアン径（中央累積値、５０％）のことをいう。
【００２１】
前記平均一次粒径が１μｍ以下であることにより、本発明のポリエステル編物は赤外線及び紫外線の遮蔽効果が優れたものとなり、かつ、該編物を構成する芯鞘型ポリエステル複合繊維からなる糸条は紡糸操業性が優れたものとなるので好ましい。また、最大一次粒径を５μｍ以下とすることにより、該編物を構成する芯鞘型ポリエステル複合繊維からなる糸条は、紡糸操業性が優れたものとなるので好ましい。
【００２２】
本発明において、芯鞘型ポリエステル複合繊維の複合形状は、該複合繊維の長手方向に対して垂直に切断した横断面において、芯部が鞘部により覆われ、該芯部が繊維表面に露出しないように配置された形状とすることが好ましい。ここで、芯部及び鞘部は、必ずしも同心円状となるように配置される必要はない。
【００２３】
本発明において、芯鞘型ポリエステル複合繊維の長手方向に対して垂直に切断した横断面の外周部形状は特に限定されるものではなく、例えば丸型、三角型、四角型などいずれでもよいが、製糸性及び加工性の観点から丸型、三角型が好ましい。
【００２４】
本発明において、芯鞘型ポリエステル複合繊維の芯部と鞘部の質量比率（芯部／鞘部）は、５０／５０〜９０／１０の範囲内であることが好ましく、７０／３０〜８０／２０の範囲内であることがより好ましい。
【００２５】
前記比率が５０／５０未満であると、金属酸化物の含有率が低い鞘部の割合が高くなり、該鞘部を透過する赤外線及び紫外線の量が多くなりやすい。このことから、得られる芯鞘型ポリエステル複合繊維からなる糸条を含むポリエステル編物は、赤外線及び紫外線を遮蔽する効果を十分に発揮することができにくくなる。一方、前記比率が９０／１０を超えると、鞘部による芯部の被覆が不十分なものとなりやすく、芯部に含有されている金属酸化物微粒子が芯鞘型ポリエステル複合繊維表面に露出しやすくなる。このことから、該複合繊維からなる糸条の製造工程における工程通過性が悪化しやすくなり、糸条ガイドローラー等が磨耗する問題が発生しやすくなる。前記比率が７０／３０〜８０／２０の範囲内であると、本発明のポリエステル編物の赤外線及び紫外線の遮蔽効果と、該編物を構成する芯鞘型ポリエステル複合繊維からなる糸条の工程通過性とを両立させやすくなる点でより好ましい。
【００２６】
本発明において、芯鞘型ポリエステル複合繊維の単糸繊度は２ｄｔｅｘ以下が好ましい。単糸繊度が２ｄｔｅｘ以下である場合、本発明のポリエステル編物は、風合いが特に柔らかく、肌触りに特に優れたものとなる。さらに、該繊度とすると、芯鞘型ポリエステル複合繊維の長手方向に対して垂直に切断した横断面における鞘部面積が小さいものとなる。これにより、赤外線及び紫外線が該鞘部を透過しにくくなる結果、本発明のポリエステル編物は赤外線及び紫外線の遮蔽効果が特に優れたものとなるので好ましい。
【００２７】
本発明において、芯鞘型ポリエステル複合繊維からなる糸条の形態としては、例えばマルチフィラメント糸、紡績糸とすることが挙げられる。マルチフィラメント糸又は紡績糸とすれば、モノフィラメント糸とした場合と比較して、編物とした場合に芯鞘型ポリエステル複合繊維の存在しない部分が少なくなり、赤外線及び紫外線を効率的に遮蔽できるので好ましい。
【００２８】
さらに、本発明において、芯鞘型ポリエステル複合繊維からなる糸条は、仮撚り加工や実撚等が施された加工糸とすることができる。芯鞘型ポリエステル複合繊維からなる糸条が仮撚加工糸等嵩高性を有するものである場合、本発明のポリエステル編物において芯鞘型ポリエステル複合繊維同士が適度にばらけ、効率的に編目の隙間を塞ぐことができる。これにより、該編物において該複合繊維の存在しない部分を減らすことが可能となり、該編物は赤外線及び紫外線の遮蔽効果が特に優れたものとなるので好ましい。
【００２９】
本発明のポリエステル編物は、７００〜１４００ｎｍの波長領域における反射率ａ（％）及び透過率ｂ（％）がａ−ｂ＞３０を満たすことが必要である。
【００３０】
ここで、７００〜１４００ｎｍの波長領域における反射率ａ（％）及び透過率ｂ（％）は、分光光度計にて、編物の７００〜１４００ｎｍの波長領域における反射率（％）及び透過率（％）をそれぞれ個別に連続測定し、各波長における反射率の平均値をａ、各波長における透過率の平均値をｂとするものである。なお、ａ及びｂは、それぞれ個別に測定されたものであり、かつ、７００〜１４００ｎｍでの平均値であることから、ａ＋ｂが１００％を超えることもあり得る。
【００３１】
前記波長領域を７００〜１４００ｎｍとするのは、赤外線領域（約７５０ｎｍ〜約１０００μｍ）の中でも、特に人体等を直接暖める作用が大きい波長領域であることによる。ａ−ｂが３０を超えるものであることにより、７００〜１４００ｎｍの赤外線を衣服内へ取り込ませず、衣服内温度の上昇を抑制することができる。
【００３２】
本発明のポリエステル編物がａ−ｂ＞３０を満たすため、金属酸化物微粒子の平均一次粒径及び含有率、芯鞘型ポリエステル複合繊維の芯鞘比、複合形状及び単糸繊度、該複合繊維からなる糸条の形態、並びに、後述するポリエステル編物の編組織、目付及び該複合繊維からなる糸条の混用率を調整することができる。
【００３３】
また、本発明のポリエステル編物は、前記のようにａ−ｂ＞３０を満たすことに加え、前記反射率ａが６０％を超えるものであることが好ましい。本発明のポリエステル編物が、ａ−ｂ＞３０を満たすことに加え、反射率ａが６０％を超えるものである場合、該編物は７００〜１４００ｎｍの波長領域における吸収率が低いものとなり、吸収するエネルギー量が少なくなることから、該エネルギーが編物から人体へ伝わるエネルギー量も少なくなるので好ましい。
【００３４】
該反射率ａが６０％を超えるものとするには、本発明における芯鞘型ポリエステル複合繊維の金属酸化物の含有率、該複合繊維の繊度、後述するポリエステル編物の編組織、目付及び該複合繊維からなる糸条の混用率を調整することにより可能となる。
【００３５】
本発明のポリエステル編物は、紫外線防止指数（ＵＰＦ）が２０以上であることが必要であり、３０以上であることが好ましい。
【００３６】
ここで、紫外線防止指数（ＵＰＦ）とは、オーストラリアニュージーランド規格（ＡＳ／ＮＺＳ；４３９９：１９９６）に従い２８０〜４００ｎｍの紫外線透過率に所定のダメージ係数を考慮し、算出するものである。
【００３７】
ＵＰＦの数値が高いほど紫外線遮蔽性能が大きく、２０以上であると「Ｇｏｏｄ  ｐｒｏｔｅｃｔｉｏｎ」以上の等級となり、紫外線から皮膚を保護し、ダメージを防ぐ編物となる。ＵＰＦの数値が３０以上であると「Ｖｅｒｙ  ｇｏｏｄ  ｐｒｏｔｅｃｔｉｏｎ」以上の等級となり、紫外線から皮膚を保護し、ダメージを防ぐ効果がさらに高くなるので好ましい。
【００３８】
本発明のポリエステル編物は、目付が１３０ｇ／ｍ２以下であることが必要である。目付を１３０ｇ／ｍ２とすることにより、該編物は軽量感に特に優れたものとなり、インナーウエア、肌着、スポーツウエア等に好適に用いることができる。ここで、目付は、ＪＩＳ  Ｌ  １０９６：２０１０  ８．３．２  標準状態における単位面積当たりの質量  Ａ法に従って測定、算出するものとする。
【００３９】
本発明のポリエステル編物は、本発明における芯鞘型ポリエステル複合繊維の混用率が少なくとも５０質量％以上であることが好ましい。赤外線及び紫外線を遮蔽するには、該混用率を１００質量％とすることが望ましいが、５０質量％以上とすると、赤外線及び紫外線を遮蔽する機能を十分に発揮するものとなりやすい。混用の方法としては、混紡、交撚、交編等が挙げられる。
【００４０】
本発明のポリエステル編物の編組織は特に限定されるものではないが、天竺編、スムース編組織、リバーシブル組織とすれば、該編物は滑らかな肌触りとなることから、インナーウエア、肌着、スポーツウエア等に好適に用いることができる。また、ポリエステル編物の肌と直接触れる面がハニカム組織やワッフル組織であると、該組織の凹凸により、該編物が肌と直接触れる面積が小さいものとなることから、該編物から肌へ直接伝わるエネルギー量が少ないものとなるので好ましい。
【実施例】
【００４１】
以下、実施例によって本発明を詳しく説明する。ただし、本発明は以下の実施例によって限定されるものではない。
【００４２】
以下の実施例、比較例における測定及び評価は下記の方法でおこなった。
【００４３】
（１）目付
ＪＩＳ  Ｌ  １０９６：２０１０  ８．３．２  標準状態における単位面積当たりの質量  Ａ法に従って測定、算出した。
【００４４】
（２）紫外線防止指数（ＵＰＦ）
オーストラリアニュージーランド規格（ＡＳ／ＮＺＳ；４３９９：１９９６）に従い２８０〜４００ｎｍの紫外線透過率に所定のダメージ係数を考慮し、算出した。
【００４５】
（３）反射率ａ（％）及び透過率ｂ（％）
分光光度計にて、編物の７００〜１４００ｎｍの波長領域における反射率（％）及び透過率（％）をそれぞれ個別に連続測定し、各波長における反射率の平均値をａ、各波長における透過率の平均値をｂとした。
【００４６】
（実施例１）
金属酸化物微粒子として平均一次粒径１μｍの酸化チタン微粒子を５質量％含有させた相対粘度１．３８のＰＥＴを芯部に、通常のセミダルのＰＥＴ（平均一次粒径１μｍの酸化チタン微粒子を０．４質量％含有させた相対粘度１．３８のＰＥＴ）を鞘部に、芯鞘質量比（芯部／鞘部）８０／２０で配して１３０デシテックス４８フィラメントの丸断面ＰＯＹ（半未延伸糸）を繊維化した。該ＰＯＹに通常の延伸仮撚を施し、７８デシテックスの仮撚加工糸を得た。この仮撚加工糸を使用して２８ゲージの丸編機でスムースを編立し、染色加工して目付１３０ｇ／ｍ２のポリエステル編物を得た。上記製糸工低及び製編工程の通過性は良好であった。
【００４７】
（実施例２）
平均一次粒径１μｍの酸化チタン微粒子を０．４質量％含有させた相対粘度１．３８のＰＥＴのみを用い、糸条を構成する繊維成分が該ＰＥＴのみからなる１２２デシテックス７２フィラメントの丸断面ＰＯＹを繊維化した。該ＰＯＹに延伸仮撚を施し、８４デシテックスの単成分からなるＰＥＴ仮撚加工糸を得た。２８ゲージの丸編機で、該単成分からなるＰＥＴ仮撚加工糸を編物裏面のループを形成するために用い、実施例１の仮撚加工糸を編物表面のループを形成するために用い、該実施例１の仮撚加工糸の混用率を５０質量％としてリバーシブル組織を編立し、染色加工して目付け１３０ｇ／ｍ２の編物を得た。上記製糸工低及び製編工程の通過性は良好であった。
【００４８】
（比較例１）
平均一次粒径１μｍの酸化チタン微粒子を０．４質量％含有させた相対粘度１．３８のＰＥＴのみを用い、糸条を構成する繊維の成分が該ＰＥＴのみからなる１２２デシテックス７２フィラメントの丸断面ＰＯＹを繊維化した。該ＰＯＹに延伸仮撚を施し、８４デシテックスの単成分からなるＰＥＴ仮撚加工糸を得た。該単成分からなるＰＥＴ仮撚加工糸を使用して２８ゲージの丸編機でスムースを編立し、染色加工して目付１３０ｇ／ｍ２のポリエステル編物を得た。上記製糸工低及び製編工程の通過性は良好であった。
【００４９】
（比較例２）
平均一次粒径１μｍの酸化チタン微粒子を２．０質量％含有させた相対粘度１．３８のＰＥＴのみを用い、糸条を構成する繊維の成分が該ＰＥＴのみからなる１２２デシテックス７２フィラメントの丸断面ＰＯＹを繊維化した。該ＰＯＹに延伸仮撚を施し、８４デシテックスの単成分からなるＰＥＴ仮撚加工糸を得た。該単成分からなるＰＥＴ仮撚加工糸を使用して２８ゲージの丸編機でスムースを編立し、染色加工して目付１２５ｇ／ｍ２のポリエステル編物を得た。上記製糸工低及び製編工程の通過性は良好であった。
【００５０】
（比較例３）
平均一次粒径１μｍの酸化チタン微粒子を２．０質量％含有させた相対粘度１．３８のＰＥＴのみを用い、糸条を構成する繊維の成分が該ＰＥＴのみからなる１２２デシテックス３６フィラメントの丸断面ＰＯＹを繊維化した。該ＰＯＹに延伸仮撚を施し、８４デシテックスの単成分からなるＰＥＴ仮撚加工糸を得た。該単成分からなるＰＥＴ仮撚加工糸を使用して２８ゲージの丸編機でスムースを編立し、染色加工して目付１４７ｇ／ｍ２のポリエステル編物を得た。上記製糸工低及び製編工程の通過性は良好であった。
【００５１】
上記実施例１、２及び比較例１〜３について、得られたポリエステル編物の評価結果を表１に示す。
【００５２】
【表１】
2014070280.tif 000002
【００５３】
実施例１及び実施例２のポリエステル編物は、該編物を構成する芯鞘型ポリエステル複合繊維の芯部が金属酸化物微粒子を５質量％含有し、芯鞘質量比（芯部／鞘部）、該繊維からなる糸条の形態、単糸繊度、編組織、混用率が適切なものであったことから、目付が１３０ｇ／ｍ２と軽量でありながら、前記ａ−ｂの値が３０を越えるものとなり、ＵＰＦも２０以上であった。従って、該編物は赤外線及び紫外線を効率的に遮蔽することができるものであった。
【００５４】
一方、比較例１及び２のポリエステル編物は、該編物を構成する糸条を構成する繊維の金属酸化物微粒子の含有量が５質量％未満であったため、反射率ａの値が低いものとなり、透過率ｂの値が高いものとなった結果、ａ−ｂが３０以下となった。また、ＵＰＦも同様の理由により２０未満となった。従って、該編物は赤外線及び紫外線を効率的に遮蔽することができないものであった。
【００５５】
比較例３のポリエステル編物は、該編物を構成する糸条を構成する繊維の金属酸化物微粒子の含有量が５質量％未満であったが、目付を１４７ｇ／ｍ２とした結果、ａ−ｂは３０以上、ＵＰＦは２０以下とすることができた。しかし、目付が１３０ｇを超えたものであったため、該編物は軽量感に劣り、風合いが硬くなった。すなわち、インナーウエア、下着又はスポーツウエアには不向きな編物であった。